(57)【要約】【課題】良好な親水性及び耐久性を有する被膜を形成することが可能なコーティング剤を提供する。【解決手段】Ａ鎖のポリマーブロック及びＢ鎖のポリマーブロックを含むＡ−Ｂブロックコポリマーを含有するコーティング剤である。Ａ鎖のポリマーブロックは、（ａ１）ポリエチレングリコールモノメタクリレート、（ａ２）ポリエチレングリコールモノメチルエーテルメタクリレート、（ａ３）第３級アミノ基を有するメタクリレート、及び（ａ４）第４級アンモニウム塩基を有するメタクリレートからなる群より選ばれる少なくとも１種に由来する構成単位を含むとともに、反応性基であるアルコキシシリル基を含まず、数平均分子量が３０００〜５００００であり、かつ、分子量分布が１．５０以下である。Ｂ鎖のポリマーブロックは、反応性基であるアルコキシシリル基を有するメタクリレートに由来する構成単位を含むとともに、数平均分子量が５０００以下であり、かつ、Ａ−Ｂブロックコポリマーにおける反応性鎖として機能するものである。【選択図】なし【特許請求の範囲】
【請求項１】
Ａ鎖のポリマーブロック及びＢ鎖のポリマーブロックを含むＡ−Ｂブロックコポリマーを含有するコーティング剤であって、
前記Ａ鎖のポリマーブロックは、（ａ１）ポリエチレングリコールモノメタクリレート、（ａ２）ポリエチレングリコールモノメチルエーテルメタクリレート、（ａ３）第３級アミノ基を有するメタクリレート、及び（ａ４）第４級アンモニウム塩基を有するメタクリレートからなる群より選ばれる少なくとも１種に由来する構成単位を含むとともに、反応性基であるアルコキシシリル基を含まず、数平均分子量が３０００〜５００００であり、かつ、分子量分布が１．５０以下であり、
前記Ｂ鎖のポリマーブロックは、反応性基であるアルコキシシリル基を有するメタクリレートに由来する構成単位を含むとともに、数平均分子量が５０００以下であり、かつ、前記Ａ−Ｂブロックコポリマーにおける反応性鎖として機能するものである、コーティング剤。
【請求項２】
前記（ａ１）ポリエチレングリコールモノメタクリレートの平均分子量が２００〜５０００である請求項１に記載のコーティング剤。
【請求項３】
前記（ａ２）ポリエチレングリコールモノメチルエーテルメタクリレートの平均分子量が２００〜５０００である請求項１又は２に記載のコーティング剤。
【請求項４】
前記Ａ−Ｂブロックコポリマーの分子量分布が１．６０以下である請求項１〜３のいずれか１項に記載のコーティング剤。
【請求項５】
前記アルコキシシリル基を有するメタクリレートが、メタクリロキシプロピルトリアルコキシシランを含む請求項１〜４のいずれか１項に記載のコーティング剤。
【請求項６】
前記Ａ−Ｂブロックコポリマーを構成するモノマーが、全てメタクリレート系モノマーである請求項１〜５のいずれか１項に記載のコーティング剤。
【請求項７】
請求項１〜６のいずれか１項に記載のコーティング剤を用いて作製された被膜。
【請求項８】
基材に、請求項１〜６のいずれか１項に記載のコーティング剤を塗布し、前記Ｂ鎖のポリマーブロックにおける前記アルコキシシリル基を、前記基材の表面に反応させ、かつ、自己縮合させて被膜を形成する被膜の製造方法。
【請求項９】
前記コーティング剤が、前記（ａ３）第３級アミノ基を有するメタクリレートに由来する構成単位を少なくとも含む前記Ａ鎖のポリマーブロックを含む前記Ａ−Ｂブロックコポリマーを含有し、
そのコーティング剤を前記基材に塗布した後、前記Ａ鎖のポリマーブロックにおける前記第３級アミノ基を４級化剤により第４級アンモニウム塩化させて前記被膜を形成する請求項８に記載の被膜の製造方法。
【発明の詳細な説明】
【技術分野】
【０００１】
本発明は、コーティング剤、及びそのコーティング剤による被膜、並びに前記コーティング剤を用いた被膜の製造方法に関する。
【背景技術】
【０００２】
従来から、親水性を付与する対象となる基材に、親水性を付与するために界面活性剤を塗布することが広く行われている。その界面活性剤としては、ソルビタン系界面活性剤などのノニオン性界面活性剤、スルホン化物などのアニオン性界面活性剤、及び第４級アンモニウム型のカチオン性界面活性剤などが使用されている。しかし、界面活性剤を塗布する方法では、基材に水分が付着したときに界面活性剤が水分に溶解して基材表面から脱離し易く、親水性の効果が持続し難いという問題がある。
【０００３】
上述の問題に鑑みて、特定の高分子材料や、特定の単量体で構成された重合体（共重合体）を用いるコーティング剤が提案されている。
【０００４】
例えば、特許文献１では、カチオン化水溶性高分子、ポリビニルアルコールなどの水溶性高分子、及びプルロニック型界面活性剤などのノニオン性界面活性剤をそれぞれ特定量含有させた親水性コーティング剤が提案されている。
【０００５】
また、特許文献２では、１分子中に少なくとも３つ以上の（メタ）アクリロイル基を有する単量体と、カルボキシ基などの特定の親水性基を有する単量体と、無機コロイドゾルを含む親水性ハードコート用組成物が提案されている。
【０００６】
さらに、特許文献３では、チオール基を有するアルコキシシリル基含有化合物を含有するＩ液を基材に塗布した後、（メタ）アクリル系化合物を含有するII液を塗布し、それらの化合物を反応させる表面改質基材の製造方法が提案されている。
【先行技術文献】
【特許文献】
【０００７】
【特許文献１】特開２００２−８８２９８号公報
【特許文献２】特開２００５−１８７５７６号公報
【特許文献３】特開２０１１−２１９６１３号公報
【発明の概要】
【発明が解決しようとする課題】
【０００８】
しかし、これまで提案されてきたコーティング剤では、基材に対し、コーティング剤中に含有されるポリマーの密着性が劣り、長期間に亘って親水性の効果を発揮することができない場合があった。また、基材に対する密着性を高めようとすると、親水性の効果が弱くなるという場合もあった。
【０００９】
そこで、本発明は、良好な親水性及び耐久性を有する被膜を形成することが可能なコーティング剤を提供しようとするものである。
【課題を解決するための手段】
【００１０】
本発明は、Ａ鎖のポリマーブロック及びＢ鎖のポリマーブロックを含むＡ−Ｂブロックコポリマーを含有するコーティング剤であって、前記Ａ鎖のポリマーブロックは、（ａ１）ポリエチレングリコールモノメタクリレート、（ａ２）ポリエチレングリコールモノメチルエーテルメタクリレート、（ａ３）第３級アミノ基を有するメタクリレート、及び（ａ４）第４級アンモニウム塩基を有するメタクリレートからなる群より選ばれる少なくとも１種に由来する構成単位を含むとともに、反応性基であるアルコキシシリル基を含まず、数平均分子量が３０００〜５００００であり、かつ、分子量分布が１．５０以下であり、前記Ｂ鎖のポリマーブロックは、反応性基であるアルコキシシリル基を有するメタクリレートに由来する構成単位を含むとともに、数平均分子量が５０００以下であり、かつ、前記Ａ−Ｂブロックコポリマーにおける反応性鎖として機能するものである、コーティング剤を提供する。
【発明の効果】
【００１１】
本発明によれば、良好な親水性及び耐久性を有する被膜を形成することが可能なコーティング剤を提供することができる。
【図面の簡単な説明】
【００１２】
【図１】基材に設けられた本発明の一実施形態のコーティング剤中のＡ−Ｂブロックコポリマーの状態を模式的に表した、Ａ鎖及びＢ鎖の各ポリマーブロックの機能の説明図である。
【発明を実施するための形態】
【００１３】
以下、本発明の実施の形態について説明するが、本発明は以下の実施の形態に限定されるものではない。
【００１４】
＜コーティング剤＞
本発明の一実施形態のコーティング剤は、Ａ鎖のポリマーブロック及びＢ鎖のポリマーブロックを含むＡ−Ｂブロックコポリマーを含有する。
【００１５】
Ａ鎖のポリマーブロックは、（ａ１）ポリエチレングリコールモノメタクリレート、（ａ２）ポリエチレングリコールモノメチルエーテルメタクリレート、（ａ３）第３級アミノ基を有するメタクリレート、及び（ａ４）第４級アンモニウム塩基を有するメタクリレートからなる群より選ばれる少なくとも１種に由来する構成単位を含むとともに、反応性基であるアルコキシシリル基を含まないものである。また、Ａ鎖のポリマーブロックは、数平均分子量（以下、「Ｍｎ」と記載することがある。）が３０００〜５００００のものである。さらに、Ａ鎖のポリマーブロックは、分子量分布が１．５０以下のものである。なお、本明細書において、分子量分布は、Ｍｗ／Ｍｎ（Ｍｗは重量平均分子量を表す。）で表される分子量分散指数（ｐｏｌｙｄｉｓｐｅｒｓｉｔｙ  ｉｎｄｅｘ）を意味し、以下、分子量分布を「Ｍｗ／Ｍｎ」及び「ＰＤＩ」と記載することがある。
【００１６】
一方、Ｂ鎖のポリマーブロックは、反応性基であるアルコキシシリル基を有するメタクリレートに由来する構成単位を含むものである。また、Ｂ鎖のポリマーブロックは、数平均分子量（Ｍｎ）が５０００以下であり、かつ、Ａ−Ｂブロックコポリマーにおける反応性鎖として機能するものである。
【００１７】
Ａ−Ｂブロックコポリマーは、上記のＡ鎖及びＢ鎖の各ポリマーブロックの構成の通り、特定のメタクリレート系モノマーに由来する構成単位を含むとともにアルコキシシリル基を含むブロックコポリマーである。この特定のＡ−Ｂブロックコポリマーを含有するコーティング剤によって、良好な親水性及び耐久性を有する被膜を形成することが可能である。
【００１８】
本明細書において、「親水性」とは、水との親和性や相互作用が高いことをいい、水との間で水素結合やイオン解離による水和によってなされる性質をいう。例えば、水となじみやすい、水に溶解しやすい、水と混ざりやすい、及び水滴が薄く広がりやすい（水に濡れやすい）などの性質が、親水性に含まれる。親水性を有する面に水滴が接触して得られる接触角においては、その接触角が９０度以下であり、より高い親水性の場合は４５度以下、さらに高い親水性の場合は２０度以下になるような状態をいう場合がある。
【００１９】
本発明の一実施形態のコーティング剤は、親水性を有する被膜を形成可能であることによって、その被膜に、流滴性、防曇性、水滴付着防止性、防塵性、及び帯電防止性等の機能を付与させることができる。また、被膜に、水性インクなどの受容層として印画性を向上させるインク受容性の機能を付与させることもできる。したがって、本発明の一実施形態のコーティング剤を使用することによって、表面が親水性化されたフィルム、成形品、包装材料、及び紙などを製造することが可能となる。
【００２０】
本明細書において、「流滴性」とは、水滴を液滴のまま存在させないで流れさせる性質をいい、その性質を発揮させる効果を「流滴効果」という。例えば、流滴性を有する被膜に水蒸気が接触し、冷えて水滴になるとき、水滴が液滴にならず、あるいは小さい水滴が多数できるのではなく、水滴の接触角が小さくなることによって水滴は流動性を有するようになる。「防曇性」とは、水蒸気による表面の曇りを防止する性質をいい、その性質を発揮させる効果を「防曇効果」という。「水滴付着防止性」とは、水滴とならずに液滴が流れていく性質をいい、その性質を発揮させる効果を「水滴付着防止効果」という。「帯電防止性」とは、表面の親水性化によって水を吸着することによって、又はその被膜に含有されるイオン成分の移動によって、その表面の導電性を高めて表面抵抗を小さくして、静電気が帯びるのを防止することが可能な性質をいい、その性質を発揮させる効果を「帯電防止効果」という。「防塵性」とは、例えばタバコの灰を使用するアッシュテストのような、微粒子や軽い粉塵などが付着しにくい性質をいい、その性質を発揮させる効果を「防塵効果」という。さらに、「インク受容性」とは、水性インクを吸収し、その水性インク中の染料及び顔料などの色材を定着させ得る性質をいう。
【００２１】
本発明の一実施形態のコーティング剤によって奏され得る効果をさらに説明する。まず、コーティング剤に含有させるＡ−Ｂブロックコポリマーは、上記のＡ鎖及びＢ鎖の各ポリマーブロックの構成の通り、ポリマー（コポリマー）の合成原料（モノマー）であるメタクリレート系モノマーに由来する構成単位を含む。メタクリレート系モノマーは、様々な構造のアルコール残基のエステルを得ることができることから、メタクリレート系モノマーを使用して得られるポリマーにおける様々な性能や物性を調整することに適している。また、得られるポリマーのガラス転移温度（Ｔｇ）を高くすることができる。さらには、得られるポリマーは、エステル基（アルコキシカルボニル基）が結合している炭素原子に結合している炭素原子の数が３である３級のエステル構造を有するため、加水分解し難く、耐薬品性及び耐水性などの耐性を向上させることができる。また、Ａ−Ｂブロックコポリマーの原料にメタクリレート系モノマーを使用することで、後述する好適な重合方法によって、温和な条件下で、高収率であり、後処理が不要であり、かつ、分子量分布が狭い好適なＡ−Ｂブロックコポリマーを得ることができる。したがって、Ａ−Ｂブロックコポリマーを構成するモノマーの主成分として、メタクリレート系モノマーが使用される。
【００２２】
Ａ−ＢブロックコポリマーにおけるＡ鎖のポリマーブロックは、上記（ａ１）〜（ａ４）のうちの１種又は２種以上に由来する構成単位を含むとともにアルコキシシリル基を含まず、かつ、特定のＭｎ及びＰＤＩを有する。そのため、Ａ鎖のポリマーブロックは、コーティング剤で形成される被膜に親水性を付与することができる。また、Ｂ鎖のポリマーブロックは、アルコキシシリル基を有するメタクリレートに由来する構成単位を含むとともに特定のＭｎを有する。そのため、Ｂ鎖のポリマーブロックは、コーティング剤が設けられる対象となる基材と反応し、かつ、自己架橋して三次元網目構造を形成することができ、被膜における基材への密着性と、耐久性を向上させることが可能となる。反応性基であるアルコキシシリル基を、Ａ鎖のポリマーブロックには導入せず、Ｂ鎖のポリマーブロックに集中させているため、Ａ鎖及びＢ鎖の各ポリマーブロックが担う機能を明確に分けることが可能となる。
【００２３】
上述したＡ鎖及びＢ鎖の各ポリマーブロックが有する機能について、図面を参照しながらさらに説明する。図１は、Ａ鎖のポリマーブロック及びＢ鎖のポリマーブロックの各機能を説明するための図であり、基材に設けられたコーティング剤（コーティング剤による被膜）中のＡ−Ｂブロックコポリマーの状態を模式的に表した図である。Ａ鎖のポリマーブロックは、Ａ−Ｂブロックコポリマーにおいて、反応性基であるアルコキシシリル基を含まないポリマーブロックの部分である。そのため、Ａ鎖のポリマーブロックは、Ｂ鎖におけるアルコキシシリル基と反応せず、架橋による三次元構造をとらないポリマー鎖となる。一方、Ｂ鎖のポリマーブロックは、反応性基であるアルコキシシリル基を有するメタクリレートに由来する構成単位を含むため、反応性鎖として機能することで、基材と反応して密着し、かつ、自己架橋して三次元網目構造を形成することが可能である。そのため、Ａ鎖のポリマーブロックが、基材の表面にグラフトしたような構造をとり、その構造によって、水と親和したり、水を吸収したり、水によって膨潤したりするような、高度な親水性を被膜にもたらすことができると考えられる。
【００２４】
［Ａ−Ｂブロックコポリマー］
次に、コーティング剤に含有させるＡ−ＢブロックコポリマーにおけるＡ鎖及びＢ鎖のそれぞれのポリマーブロックの構成について、詳細に説明する。
【００２５】
（Ａ鎖のポリマーブロック）
Ａ鎖のポリマーブロックは、（ａ１）ポリエチレングリコールモノメタクリレート、（ａ２）ポリエチレングリコールモノメチルエーテルメタクリレート、（ａ３）第３級アミノ基を有するメタクリレート、及び（ａ４）第４級アンモニウム塩基を有するメタクリレートからなる群より選ばれる少なくとも１種に由来する構成単位を含む。
【００２６】
（ａ１）ポリエチレングリコールモノメタクリレートは、ポリエチレングリコール鎖（−(ＯＣＨ2ＣＨ2)n−）を有し、その一方の末端が重合性基であるメタクリル残基（メタクリロイル基：ＣＨ2=Ｃ(ＣＨ3)−Ｃ(＝Ｏ)−）であり、他方の末端がヒドロキシ基である。また、（ａ２）ポリエチレングリコールモノメチルエーテルメタクリレート（別称：メトキシポリエチレングリコールメタクリレート）は、ポリエチレングリコール鎖を有し、その一方の末端が重合性基であるメタクリル残基（メタクリロイル基）であり、他方の末端がメトキシ基である。これらのポリエチレングリコール鎖を有するメタクリレートの他方の末端が、炭素原子数２以上のアルコキシ基（例えばエトキシ基やドデシロキシ基など）ではなく、ヒドロキシ基又はメトキシ基であることにより、被膜に親水性を付与することができる。
【００２７】
（ａ１）ポリエチレングリコールモノメタクリレート及び（ａ２）ポリエチレングリコールモノメチルエーテルメタクリレートの平均分子量は、いずれも２００〜５０００であること好ましい。（ａ１）及び（ａ２）の平均分子量が２００以上であることにより、ポリエチレングリコール鎖が長く、コーティング剤による被膜に親水性を付与する効果を発揮しやすくなる。この観点から、（ａ１）及び（ａ２）の平均分子量は、３００以上であることがより好ましく、４００以上であることがさらに好ましい。一方、（ａ１）及び（ａ２）の平均分子量が５０００以下であることにより、重合性が良好であり、重合せずに残存するようなことを生じ難くすることができる。この観点から、（ａ１）及び（ａ２）の平均分子量は、４５００以下であることがより好ましく、４０００以下であることがさらに好ましい。
【００２８】
なお、上記の（ａ１）及び（ａ２）の平均分子量は、ゲルパーミエーションクロマトグラフィー（ＧＰＣ）により測定される、ポリスチレン換算の値、又はＮＭＲなどから求められる、メタクリル基を官能基とする官能基当量から算出される値である。（ａ１）及び（ａ２）としては、それぞれ、平均分子量が異なるものを１種又は２種以上用いることができる。
【００２９】
（ａ３）第３級アミノ基を有するメタクリレートの好適な具体例としては、Ｎ，Ｎ−ジメチルアミノエチルメタクリレート、Ｎ，Ｎ−ジメチルアミノプロピルメタクリレート、Ｎ，Ｎ−ジエチルアミノエチルメタクリレート、及びＮ，Ｎ−ジエチルアミノプロピルメタクリレートなどのＮ，Ｎ−ジアルキルアミノアルキルメタクリレート、Ｎ−〔２−メタクリロイルオキシエチル〕ピペリジン、Ｎ−〔２−メタクリロイルオキシエチル〕ピロリジン、Ｎ−〔２−メタクリロイルオキシエチル〕モルホリン、並びに１，２，２，６，６−ペンタメチル−４−ピペリジルメタクリレートなどを挙げることができる。また、グリシジルメタクリレートと、例えばジメチルアミン、ジエチルアミン、及びジプロピルアミンなどの第２級アミノ化合物、又は例えばジメチルアミノプロピルメチルアミンなどのような第３級アミノ基及び第２級アミノ基を有する化合物を反応させて得られる、エポキシ基が開環してヒドロキシ基を有するメタクレート；メタクリロイルオキシエチルイソシアネートなどのイソシアネート基を有するメタクリレートに、ヒドロキシ基、又は１級若しくは２級アミノ基を有し、かつ、第３級アミノ基を有する化合物を反応させて得られる、ウレタン結合や尿素結合を有するメタクリレートなども挙げることができる。これらの（ａ３）第３級アミノ基を有するメタクリレートのうちの１種又は２種以上を使用することができる。（ａ３）としては、Ｎ，Ｎ−ジアルキルアミノアルキルメタクリレートがより好ましい。
【００３０】
（ａ４）第４級アンモニウム塩基を有するメタクリレートとしては、第３級アミノ基を有するメタクリレートに、４級化剤を反応させたメタクリレートを挙げることができる。４級化剤としては、例えば、メチルクロライド、エチルクロライド、メチルブロマイド、メチルアイオダイド、プロピルクロライド、ドデシルクロライド、ベンジルクロライド、ベンジルブロマイド、ヨウ化メチル、及びベンジルアイオダイドなどの有機ハロゲン化物；メタンスルホン酸メチル、ｐ−トルエンスルホン酸メチル、及びトリフルオロメタンスルホン酸メチルなどのスルホン酸エステル；ジメチル硫酸及びジエチル硫酸などの硫酸エステルなどが挙げられる。これらを３級アミノ基と反応させて、第４級アンモニウム塩とすることができる。また、４級化剤のうち、有機ハロゲン化物を使用した場合、窒素原子はカチオンであり、対イオンのハロゲンはアニオンとして第４級アンモニウム塩となるが、そのアニオンを他のアニオンで交換してできるモノマーを使用してもよい。そのアニオンを有する化合物しては、従来公知の化合物を使用でき、例えば、テトラフルオロホウ酸ナトリウム、トリフルオロメチル硫酸ナトリウム、過塩素酸ナトリウム、ヘキサフルオロリン酸ナトリウム、ビス（トリフルオロメタンスルホニル）イミドナトリウムなどの無機塩の化合物が挙げられる。
【００３１】
（ａ４）第４級アンモニウム塩基を有するメタクリレートの具体例としては、メタクリロイルオキシエチルトリメチルアンモニウムクロライド、メタクリロイルオキシエチルベンジルジメチルアンモニウムクロライド、メタクリロイルオキシエチルジエチルメチルアンモニウムクロライド、メタクリロイルオキシエチルベンジルジエチルアンモニウムクロライド、及びメタクリロイルオキシ−２−ヒドロキシプロピルトリメチルアンモニウムクロライドなどの第４級アンモニウムクロライド；メタクリロイルオキシエチルトリメチルアンモニウムブロマイド、メタクリロイルオキシエチルベンジルジメチルアンモニウムブロマイド、メタクリロイルオキシ−２−ヒドロキシプロピルトリメチルアンモニウムブロマイド、及びメタクリロイルオキシエチルベンジルジエチルアンモニウムブロマイドなどの第４級アンモニウムブロマイド；メタクリロイルオキシエチルトリメチルアンモニウムアイオダイドなどの第４級アンモニウムアイオダイド；メタクリロイルオキシエチルトリメチルアンモニウムメチルスルホネート、メタクリロイルオキシエチルトリエチルアンモニウムスルホネート、及びメタクリロイルオキシエチルトリメチルアンモニウムトリフルオロメタンスルホネートなどの第４級硫酸エステル；メタクリロイルオキシエチルトリメチルアンモニウムテトラフロロボレート、メタクリロイルオキシエチルトリメチルアンモニウムヘキサフロロホスホニウム、メタクリロイルオキシエチルトリメチルアンモニウムパークロネート、メタクリロイルオキシエチルトリメチルアンモニウムビス（トリフルオロメタンスルホニル）イミド、メタクリロイルオキシ−２−ヒドロキシプロピルトリメチルアンモニウムビス（トリフルオロメタンスルホニル）イミドなどの無機性対イオン第４級アンモニウム塩が挙げられる。
【００３２】
これらの（ａ４）第４級アンモニウム塩基を有するメタクリレートをそのまま、Ａ−Ｂブロックコポリマーの合成原料に用いることができる。また、（ａ３）第３級アミノ基を有するメタクリレートを用いてＡ−Ｂブロックコポリマーを得た後、４級化剤により、ブロックコポリマーにおける第３級アミノ基を第４級アンモニウム塩にして、第４級アンモニウム塩基を有するメタクリレートに由来する構成単位を含むＡ−Ｂブロックコポリマーとしてもよい。
【００３３】
Ａ鎖のポリマーブロックは、上記（ａ１）に由来する構成単位、上記（ａ２）に由来する構成単位、上記（ａ３）に由来する構成単位、及び上記（ａ４）に由来する構成単位からなる群より選ばれる１種又は２種以上の構成単位を含むことができる。親水性にさらに優れた被膜を得る観点から、Ａ鎖のポリマーブロックは、平均分子量が２００〜５０００の（ａ２）ポリエチレングリコールモノメチルエーテルメタクリレートに由来する構成単位を含むことがより好ましい。また、同様の観点から、Ａ鎖のポリマーブロックは、前述の（ａ３）に由来する構成単位における第３級アミノ基が４級化剤により４級化された（ａ４）第４級アンモニウム塩基を有するメタクリレートに由来する構成単位を含むこともより好ましい。
【００３４】
Ａ鎖のポリマーブロックは、上述した（ａ１）、（ａ２）、（ａ３）、及び（ａ４）からなる群より選ばれる１種又は２種以上に由来する構成単位のみで構成されていてもよい。また、本発明の目的を損なわない範囲において、Ａ鎖のポリマーブロックは、（ａ１）〜（ａ４）と共重合可能な他のメタクリレート系モノマーに由来する構成単位を含んでいてもよい。Ａ鎖のポリマーブロックを構成するモノマー中、（ａ１）〜（ａ４）の合計の使用量は、特に限定されず、使用されるモノマーの種類及びそれによって形成されるＡ鎖のポリマーブロックに由来する性能に応じて、適宜決定することができる。（ａ１）〜（ａ４）の合計の使用量は、Ａ鎖のポリマーブロックを構成するモノマーの全質量を基準として、５０質量％以上であることが好ましく、８０質量％以上であることがより好ましい。
【００３５】
他のメタクリレート系モノマーとしては、上述した（ａ１）〜（ａ４）以外のメタクリレート系モノマーであり、かつ、前述の通り、Ｂ鎖のポリマーブロックに使用される、アルコキシシリル基を有するメタクリレートを除くメタクリレート系モノマーである。Ａ鎖のポリマーブロックには、他のメタクリレート系モノマーの１種又は２種以上が用いられてもよい。
【００３６】
他のメタクリレート系モノマーとしては、炭素原子数５以下のアルキル基を有するメタクリレート、シクロアルキル基を有するメタクリレート、芳香族基を有するメタクリレート、アルケニル基を有するメタクリレートなどを挙げることができる。炭素原子数５以下のアルキル基を有するメタクリレートの具体例としては、メチルメタクリレート、エチルメタクリレート、プロピルメタクリレート、イソプロピルメタクリレート、ブチルメタクリレート、イソブチルメタクリレート、ｔ−ブチルメタクリレート、及びペンチルメタクリレートなどを挙げることができる。シクロアルキル基を有するメタクリレートの具体例としては、シクロヘキシルメタクリレート、ｔ−ブチルシクロヘキシルメタクリレート、イソボルニルメタクリレート、２，２，４−トリメチルシクロヘキシルメタクリレート、シクロデシルメタクリレート、及びシクロデシルメチルメタクリレートなどを挙げることができる。芳香族基を有するメタクリレートの具体例としては、ベンジルメタクリレート、フェニルメタクリレート、及びナフチルメタクリレートなどを挙げることができる。アルケニル基を有するメタクリレートの具体例としては、ビニルメタクリレート及びアリルメタクリレートなどを挙げることができる。
【００３７】
また、他のメタクリレート系モノマーとしては、ヒドロキシ基を有するメタクリレートを挙げることもできる。その具体例としては、２−ヒドロキシエチルメタクリレート、２−ヒドロキシプロピルメタクリレート、３−ヒドロキシプロピルメタクリレート、及び４−ヒドロキシブチルメタクリレートなどのヒドロキシアルキルメタクリレート（アルキレングリコールのモノメタクリレート）、並びに３−クロロ−２−ヒドロキシプロピルメタクリレートなどが挙げられる。なお、ヒドロキシ基を有するメタクリレートを用いると、Ａ鎖の構造中に存在するヒドロキシ基が、Ｂ鎖に存在するアルコキシシリル基と反応するため、Ａ鎖のポリマーブロックとＢ鎖におけるアルコキシシリル基が分子鎖間で反応してゲル化を引き起こす可能性がある。しかし、その反応で得られたものは水分や熱によって加水分解してシラノールとなるので、ゲル化したとしても、コーティング剤として使用可能であり、また、コーティング剤の使用条件の設定などにより、ゲル化を防止することも可能である。
【００３８】
他のメタクリレート系モノマーとしては、ヘテロ原子として酸素原子を含む複素環を有するメタクリレートを挙げることもできる。その具体例としては、テトラヒドロフルフリルメタクリレート、及びグリシジルメタクリレートなどが挙げられる。さらには、他のメタクリレート系モノマーとしては、アセチル基を有するメタクリレートを挙げることもできる。その具体例としては、１−アセチルエチルメタクリレート、アセトアセチルエチルメタクリレート、及び２−アセトアセチルオキシエチルメタクリレートなどが挙げられる。
【００３９】
他のメタクリレート系モノマーとしては、イソシアネート基を有するメタクリレートを挙げることもできる。その具体例としては、メタクリロキシエチルイソシアネート、メタクリロキシエトキシエチルイソシアネート、及びそれらをカプロラクタムなどでブロックしてあるブロック化イソシアネート含有メタクリレートなどが挙げられる。
【００４０】
さらには、Ａ鎖のポリマーブロックは、メタクリレート系モノマー以外の他のモノマーに由来する構成単位を含んでいてもよい。他のモノマーとしては、上述の他のメタクリレート系モノマーの具体例に対応するアクリレート系モノマーを挙げることができる。また、他のモノマーとしては、例えば、カルボキシ基を有するモノマーが挙げられる。カルボキシ基を有するモノマーとしては、例えば、アクリル酸；メタクリル酸；２−ヒドロキシエチル（メタ）アクリレート及び４−ヒドロキシブチル（メタ）アクリレートなどのヒドロキシアルキル（メタ）アクリレートに、無水マレイン酸、無水コハク酸、又は無水フタル酸を反応させたモノマーなどを挙げることができる。
【００４１】
また、他のモノマーとしては、例えば、メタクリロイロキシエチルモノ又はポリカプロラクトンなどのような、（ポリ）アルキレングリコールモノ（メタ）アクリル酸エステルを開始剤として、ε−カプロラクトン及びγ−ブチロラクトンなどのラクトン類を開環重合して得られるポリエステル系モノ（メタ）アクリル酸エステル；２−（メタ）アクリロイロキシエチル−２−ヒドロキシエチルフタレート及び２−（メタ）アクリロイロキシエチル−２−ヒドロキシエチルサクシネートなどのような、（ポリ）アルキレングリコールモノ（メタ）アクリル酸エステルに２塩基酸を反応させてハーフエステル化した後、２塩基酸のもう一方のカルボキシ基に、アルコール又はアルキレングリコールを反応させたエステル系（メタ）アクリレート；２−（４−ベンゾキシ−３−ヒドロキシフェノキシ）エチルメタクリレート、２−（２’−ヒドロキシ−５−（メタ）アクリロイロキシエチルフェニル）−２Ｈ−ベンゾトリアゾールの如き紫外線を吸収するモノマー；ポリメタクリル酸メチルやポリスチレンの末端にメタクリロキシ基を導入したマクロモノマーなどが挙げられる。
【００４２】
Ａ鎖のポリマーブロックの原料には、上記のモノマーを使用することができるが、前述したＡ鎖としての機能を発揮できるように、カルボキシ基、ヒドロキシ基、エポキシ基、及びイソシアネート基を有しないモノマー（より好ましくはメタクリレート）を使用することが好ましい。なお、これらの反応性基を有するメタクリレートを使用し、それらの反応性基による反応を利用してポリマーを改質してもよい。
【００４３】
Ａ鎖のポリマーブロックの数平均分子量（Ｍｎ）は、３０００〜５００００であり、好ましくは３０００〜４００００、より好ましくは５０００〜３００００、さらに好ましくは５０００〜２００００である。Ａ鎖のポリマーブロックのＭｎが３０００未満であると、コーティング剤で形成される被膜に親水性を付与する効果が十分に得られない場合がある。一方、Ａ鎖のポリマーブロックのＭｎが５００００を超えると、Ａ鎖の分子量が大きすぎて、重合機構上、末端が不活性化してしまう確率が高くなり、Ｂ鎖の重合率が低下したり、それにより、Ｂ鎖を構成するモノマーが残存したりする場合がある。また、その結果、Ａ鎖のみポリマー成分となってしまい、Ｂ鎖の反応による固定化が十分になされずに脱落するポリマー成分が出る場合がある。
【００４４】
本明細書において、Ａ鎖のポリマーブロックのＭｎは、Ａ−ＢブロックコポリマーにおけるＡ鎖のポリマーブロックに相当するＡ鎖のポリマーについて、ゲルパーミエーションクロマトグラフィー（ＧＰＣ）により測定される、ポリスチレン換算の値である。例えば、後述する実施例で採られた以下に示す測定条件にてＧＰＣによる測定を行うことができる。
装置：ショウデックスＧＰＣ−１０４（昭光通商社製）
カラム：ＬＦ−４０４Ｒ（昭光通商社製）  ２本
溶離液：ＴＨＦ
流速：０．１ｍＬ／ｍｉｎ
温度：４０℃
検出方法：示差屈折計（ＲＩ（Ｒｅｆｒａｃｔｉｖｅ Ｉｎｄｅｘ）検出器）
【００４５】
Ａ鎖のポリマーブロックの分子量分布（Ｍｗ／Ｍｎ；ＰＤＩ）は、１．５０以下であり、好ましくは１．４８以下である。このＡ鎖のポリマーブロックの分子量分布は、上述の通り測定されるＡ鎖のポリマーブロックのＭｎと、Ａ鎖のポリマーブロックの重量平均分子量（Ｍｗ）とから算出される。Ａ鎖のポリマーブロックのＭｗは、上述のＭｎと同様、Ａ−ＢブロックコポリマーにおけるＡ鎖のポリマーブロックに相当するＡ鎖のポリマーについて、ＧＰＣにより測定される、ポリスチレン換算の値である。Ａ鎖のポリマーブロックのＭｗ／Ｍｎを１．５０以下とすることにより、Ｂ鎖のポリマーブロックを重合成長させるときに、Ｂ鎖の分子量も均一に伸びると考えられる。
【００４６】
（Ｂ鎖のポリマーブロック）
次に、Ａ−ＢブロックコポリマーにおけるＢ鎖のポリマーブロックについて説明する。Ｂ鎖のポリマーブロックは、反応性基であるアルコキシシリル基を有するメタクリレートに由来する構成単位を含み、その構成により、Ａ−Ｂブロックコポリマーにおける反応性鎖として機能する。Ｂ鎖のポリマーブロックには、アルコキシシリル基を有するメタクリレートのうちの１種又は２種以上を使用することができる。
【００４７】
好適なアルコキシシリル基を有するメタクリレートとしては、例えば、３−メタクリロキシプロピルメチルジメトキシシラン（別称：３−（ジメトキシメチルシリル）プロピルメタクリレート）、及び３−メタクリロキシプロピルメチルジエトキシシラン（別称：３−（ジエトキシメチルシリル）プロピルメタクリレート）などのメタクリロキシプロピルアルキルジアルコキシシラン；３−メタクリロキシプロピルトリメトキシシラン（別称：３−（トリメトキシシリル）プロピルメタクリレート）、及び３−メタクリロキシプロピルトリエトキシシラン（別称：３−（トリエトキシシリル）プロピルメタクリレート）などのメタクリロキシプロピルトリアルコキシシランを挙げることができる。アルコキシシリル基を有するメタクリレートとしては、メタクリロキシプロピルトリアルコキシシランがさらに好ましい。
【００４８】
また、グリシジルメタクリレート及びメタクリロキシエチルイソシアネートなどの反応性基（グリシジル基及びイソシアネート基など）を有するモノマーに、アミノ基を有するシランカップリング剤（例えば、Ｎ−２−（アミノエチル）−３−アミノプロピルメチルジメトキシシラン、及び３−アミノプロピルメトキシシランなど）を反応させて得られる、アルコキシシリル基を有するメタクリレートを使用してもよい。さらには、メタクリル酸などのカルボキシ基を有するモノマーに、グリシジル基を有するシランカップリング剤（例えば、２−（３，４−エポキシシクロヘキシル）エチルトリメトキシシラン、及び３−グリシドキシプロピルトリエトキシシランなど）、又は上記のアミノ基を有するシランカップリング剤を反応させて得られる、アルコキシシリル基を有するメタクリレートを使用してもよい。
【００４９】
また、Ａ鎖を得た後、イソシアネート基、グリシジル基、又はカルボキシ基を有するモノマーを使用してブロックコポリマーとしてから、さらに、それらの基と反応する基を有するシランカップリング剤を反応させて、Ａ−Ｂブロックコポリマーとしてもよい。その場合は、Ａ鎖にはそのイソシアネート基、グリシジル基、又はカルボキシ基を有するモノマーを使用しないことが必要である。
【００５０】
なお、Ｂ鎖のポリマーブロックにおいては、アルコキシシリル基を有するメタクリレートを１００質量％使用することが好ましいが、前述の他のメタクリレートを１種以上使用して、共重合鎖としてもよいし、Ａ鎖の残留モノマーがＢ鎖に導入されてもよい。
【００５１】
Ｂ鎖のポリマーブロックの数平均分子量（Ｍｎ）は、５０００以下であり、好ましくは４０００以下、より好ましくは５００〜４０００、さらに好ましくは１０００〜３０００である。このＢ鎖のポリマーブロックのＭｎは、Ａ−ＢブロックコポリマーのＭｎから、前述したＡ鎖のポリマーブロックのＭｎを差し引いた値である。Ｂ鎖のポリマーブロックのＭｎが５０００を超えると、Ｂ鎖が結合、粒子化して異物となる場合がある。Ｂ鎖のポリマーブロックはＭｎが５０００以下というＡ鎖に比べて短い分子鎖であり、かつ、アルコキシシリル基をＢ鎖のポリマーブロックに集中させていることによって、Ｂ鎖のポリマーブロックが基材との反応と自己反応によって、均一な膜形成をすることができる。
【００５２】
以上述べたＡ鎖及びＢ鎖の各ポリマーブロックを含むＡ−Ｂブロックコポリマーは、メタクリレート系モノマーで構成されていることが好ましい。Ａ−Ｂブロックコポリマーを構成するモノマーが全てメタクリレート系モノマーである場合、前述の通り、加水分解し難く、耐薬品性及び耐水性などの耐性が良好であり、かつ、分子量分布が狭いＡ−Ｂブロックコポリマーが得られ易い。コーティング剤により、良好な親水性及び耐久性を有する被膜を形成するために、Ａ−Ｂブロックコポリマーの分子量分布（Ｍｗ／Ｍｎ；ＰＤＩ）は、１．６０以下であることが好ましく、１．５５以下であることがより好ましい。これは分子量分布が狭い、すなわち、分子量が揃っているということを表す。このような分子量分布を有するＡ−Ｂブロックコポリマーは、Ａ−Ｂブロックコポリマーにおける多くの又はほぼ全ての高分子鎖が、前述したＡ鎖及びＢ鎖の各ポリマーブロックが担う機能を発揮できることとなるので好ましい。また、Ａ−Ｂブロックコポリマーの数平均分子量（Ｍｎ）は、３５００〜５５０００であることが好ましく、５０００〜４００００であることがより好ましく、６０００〜３００００であることがさらに好ましい。Ａ−ＢブロックコポリマーのＭｎ及びＭｗは、前述のＡ鎖のポリマーブロックのＭｎ及びＭｗと同様、ＧＰＣにより測定される、ポリスチレン換算の値である。
【００５３】
Ａ−Ｂブロックコポリマーの重合方法は、特に限定されないが、リビングラジカル重合により、Ａ−Ｂブロックコポリマーを得ることが好ましい。このリビングラジカル重合は、下記一般反応式（１）で表される反応機構で進み、ドーマント種Ｐｏｌｙｍｅｒ−Ｘ（Ｐ−Ｘ；Ｘは保護基）の成長ラジカルへの可逆的活性反応である。
【００５４】
2018177926.tif 000002
【００５５】
この重合機構は、後述するリビングラジカル重合の種類によって変わる可能性があるが、Ｐ−Ｘから保護基であるＸが触媒や熱によってＸ・のラジカルとして脱離して、できたＰ・にモノマーＭが付加する。しかし、Ｐ−Ｘの方が化学的に安定なので、脱離したＸ・がすぐに結合して、末端を保護する。その作用によって、ラジカル重合の副反応である停止反応を防止することができ、これを繰り返すことで、分子量が均一で、そのＸの量で分子量を調整することができ、さらには、ブロックコポリマーなどの今までのラジカル重合で得ることができないポリマーを得ることができる。
【００５６】
リビングラジカル重合は、具体的には、アミンオキシドラジカルの解離と結合を利用するニトロキサイド法（Ｎｉｔｒｏｘｉｄｅ  ｍｅｄｉａｔｅｄ  ｐｏｌｙｍｅｒｉｚａｔｉｏｎ：ＮＭＰ法）；銅やルテニウム、ニッケル、鉄などの重金属、そして、それと錯体を形成するリガンドを使用して、ハロゲン化合物を開始化合物として重合する原子移動ラジカル重合法（Ａｔｏｍ  ｔｒａｎｓｆｅｒ  ｒａｄｉｃａｌ  ｐｏｌｙｍｅｒｉｚａｔｉｏｎ：ＡＴＲＰ法）；ジチオカルボン酸エステルやザンテート化合物などを開始化合物として、付加重合性モノマーとラジカル開始剤を使用して重合する可逆的付加開裂型連鎖移動重合法（Ｒｅｖｅｒｓｉｂｌｅ  ａｄｄｉｔｉｏｎ−  ｆｒａｇｍｅｎｔａｔｉｏｎ  ｃｈａｉｎ  ｔｒａｎｓｆｅｒ：ＲＡＦＴ法）や、ＭＡＤＩＸ（Ｍａｃｒｏｍｏｌｅｃｕｌａｒ  Ｄｅｓｉｇｎ  ｖｉａ  Ｉｎｔｅｒｃｈａｎｇｅ  ｏｆ  Ｘａｎｔｈａｔｅ）法；有機テルルや有機ビスマス、有機アンチモン、ハロゲン化アンチモン、有機ゲルマニウム、ハロゲン化ゲルマニウムなどの重金属を用いる方法（Ｄｅｇｅｎｅｒａｔｉｖｅ  ｔｒａｎｓｆｅｒ：ＤＴ法）；ヨウ素化合物を開始剤化合物としたヨウ素移動重合法（Ｉｏｄｉｎｅ  Ｔｒａｎｓｆｅｒ  Ｐｏｌｙｍｅｒｉｚａｔｉｏｎ：ＩＴＲ法）；ヨウ素や臭素化合物を重合開始剤とし、有機化合物やヨウ素イオンを有する化合物を重合触媒とする可逆的移動触媒重合法（Ｒｅｖｅｒｓｉｂｌｅ  Ｔｒａｎｓｆｅｒ  Ｃａｔａｌｉｚｅｄ  Ｐｏｌｙｍｅｒｉｚａｔｉｏｎ：ＲＴＣＰ法やＲｅｖｅｒｓｉｂｌｅ  Ｃｏｍｐｌｅｘａｔｉｏｎ  Ｍｅｄｉａｔｅｄ  Ｐｏｌｙｍｅｒｉｚａｔｉｏｎ  ：ＲＣＭＰ法）；が用いられる。
【００５７】
上記のリビングラジカル集合法のなかでも、環境やコストの面を考慮すると、特殊な化合物や金属等を使用しないＩＴＲ法、ＲＴＣＰ法、及びＲＣＭＰ法が好ましい。ＩＴＲ法、ＲＴＣＰ法、及びＲＣＭＰ法では、メタクリレートを使用することで、その重合の過程で保護基Ｘが結合した末端が３級となるため、その反応性の点からも好ましい。これらの重合条件、後処理方法、使用する開始化合物、及び触媒などは、特に限定されず、従来公知の方法、条件、及び材料などを適宜採用することができる。得られたポリマーはそのままでもよいし、精製してもよい。
【００５８】
重合の形態としては、特に限定されない。塊状重合、懸濁重合、沈殿重合、乳化重合、分散重合、及び溶液重合などを挙げることができ、好ましくは溶液重合である。溶液重合に用いる溶媒をそのままコーティング剤に含有させる溶剤成分として利用することができ、溶液重合により、Ａ−Ｂブロックコポリマー及び溶媒（溶剤）を含有するコーティング剤を得ることができる。この際に用いる溶媒は、特に限定されず、下記のものが例示できる。
【００５９】
溶液重合に用いる溶媒としては、例えば、ヘキサン、オクタン、デカン、イソデカン、シクロヘキサン、メチルシクロヘキサン、トルエン、キシレン、及びエチルベンゼンなどの炭化水素系溶剤；  メタノール、エタノール、プロパノール、イソプロパノール、ブタノール、イソブタノール、ヘキサノール、ベンジルアルコール、及びシクロヘキサノールなどのアルコール系溶剤；  エチレングリコール、ジエチレングリコール、プロピレングリコール、ジプロピレングリコール、メチルセロソルブ、エチルセロソルブ、ブチルセロソルブ、プロピレングリコールモノメチルエーテル、プロピレングリコールモノエチルエーテル、プロピレングリコールプロピルエーテル、ジグライム、トリグライム、ジプロピリングリコールジメチルエーテル、ブチルカルビトール、ブチルトリエチレングリコール、メチルジプロピレングリコール、メチルセロソルブアセテート、プロピレングリコールモノメチルエーテルアセテート、ジプロピレングリコールブチルエーテルアセテート、ジエチレングリコールモノブチルエーテルアセテートなどのグリコール系溶剤；  ジエチルエーテル、ジプロピルエーテル、メチルシクロプロピルエーテル、テトラヒドロフラン、ジオキサン、及びアニソールなどのエーテル系溶剤；  メチルエチルケトン、ジエチルケトン、メチルイソブチルケトン、シクロヘキサノン、イソホロン、及びアセトフェノンなどのケトン系溶剤；  酢酸メチル、酢酸エチル、酢酸ブチル、酢酸プロピル、酪酸メチル、酪酸エチル、カプロラクトン、乳酸メチル、及び乳酸エチルなどのエステル系溶剤；  クロロホルム、及びジクロロエタンなどのハロゲン化溶剤；  ジメチルホルムアミド、ジメチルアセトアミド、ピロリドン、Ｎ−メチルピロリドン、カプロラクタム、３−メトキシ−Ｎ，Ｎ−ジメチルプロピオンアミド、及び３−ブトキシ−Ｎ，Ｎ−ジメチルプロピオンアミドなどのアミド系溶剤；  ジメチルスルホキシド、スルホラン、テトラメチル尿素、エチレンカーボネート、プロピレンカーボネート、及び炭酸ジメチルなどが挙げられる。これらの１種を単独で又は２種以上の混合溶剤として用いることができる。
【００６０】
溶媒としては、ヒドロキシ基を有していない溶媒を用いることが好ましい。ヒドロキシ基を有する溶媒を用いると、Ｂ鎖のポリマーブロックに用いるモノマーにおけるアルコキシシリル基のアルコキシ交換が起こる場合があり、そのアルコキシ脱離の反応性が劣り、Ｂ鎖のポリマーブロックによる反応が起こり難い場合がある。さらに、Ａ鎖のポリマーブロックを構成するモノマーに、第４級アンモニウム塩基を有するメタクリレートを使用する場合は、それが塩（第４級アンモニウム塩）の構造を有することから、極性の高い溶媒を用いることが好ましい。そのような溶媒としては、上述した具体例のなかでは、例えば、低級炭素のアルコール系溶剤、グリコール系溶剤、アミド系溶剤、及びスルホキシド系溶剤などが挙げられる。これらのなかでも、上述したヒドロキシ基を有しない点、並びに乾燥性及び臭気などの点から、少なくともアミド系溶剤を使用することが好ましい。
【００６１】
上記のような方法で得られる重合液の固形分（モノマー濃度）は、特に限定されないが、好ましくは５〜８０質量％、より好ましくは１０〜６０質量％である。重合が完結するように、重合液の固形分は、５質量％以上であることが好ましく、１０質量％以上であることがより好ましい。一方、重合液の撹拌作業や重合収率を確保する観点から、重合液の固形分は、８０質量％以下であることが好ましく、７０質量％以下であることがより好ましく、６０質量％以下であることがさらに好ましい。
【００６２】
重合温度は特に限定されず、好ましくは０℃〜１５０℃、さらに好ましくは３０℃〜１２０℃である。重合温度は、それぞれの重合開始剤の半減期によって調整される。また、重合時間は、モノマーがなくなるまで重合を続けることが好ましいが、特に限定されず、例えば、０．５時間〜４８時間、実用的な時間として好ましくは１時間〜２４時間、さらに好ましくは２時間〜１２時間である。
【００６３】
Ａ−Ｂブロックコポリマーを得る好ましい方法としては、Ａ鎖を構成するモノマーを重合させて、その重合が完結していなくとも、アルコキシシリル基を有するメタクリレートを添加してＢ鎖のポリマーブロックを得るようにすることである。さらには、Ａ鎖を構成するモノマーが完全に重合していなくても、Ｂ鎖のポリマーブロックが前述した分子量になればよく、Ａ鎖を構成するモノマーの重合率が５０％以上、さらに好ましくは８０％以上になった時点で、Ｂ鎖を構成するモノマーを添加して重合してもよい。その添加は、一度に添加してもよいし、滴下装置で滴下して行ってもよい。滴下することで、Ａ−Ｂブロックコポリマーは、Ｂ鎖のポリマーブロックにおけるモノマー組成が分子鎖に沿って連続的に変化する（濃度勾配をもつ）こと、すなわち、グラジエントポリマーとなることができる。
【００６４】
以上のようにして、Ａ−Ｂブロックコポリマーを得ることができる。Ａ−Ｂブロックコポリマーを得た後、このアルコキシシリル基を含むブロックコポリマーの保存において、そのブロックコポリマーを含有する重合液をそのまま保存してもよい。この際、重合液への外部からの水の進入を防止して、アルコキシシリル基の加水分解による消失を防止することが好ましい。また、重合液に、必要に応じて脱水剤を添加することが好ましい。その脱水剤としては、例えば、オルトギ酸トリメチル、オルトギ酸トリエチル、オルト酢酸トリメチル、オルト酢酸トリエチル、及びオルト酢酸トリプロピルなどのオルトカルボン酸エステルを挙げることができる。これらの脱水剤の１種又は２種以上を用いることができる。脱水剤は、Ａ−Ｂブロックコポリマー１００質量部に対し０．１〜３０質量部添加することが好ましい。
【００６５】
［溶剤］
コーティング剤には、前述したＡ−Ｂブロックコポリマーに加えて、溶剤を含有させることができる。この溶剤としては、従来公知のものが使用され、特に限定されない。その具体例としては、前述した溶液重合の際に用いることが可能な溶媒と同様のものを挙げることができる。コーティング剤を塗布し、乾燥させて被膜を形成する際の乾燥温度や乾燥時間を抑えるために、好ましくは沸点が２００℃以下、より好ましくは１５０℃以下の溶剤を用いるのが良い。コーティング剤には、１種又は２種以上の溶剤を含有させることができる。
【００６６】
［その他の成分］
コーティング剤には、必要に応じて、前述したＡ−Ｂブロックコポリマー及び溶剤のほか、その他の成分を含有させてもよい。その他の成分としては、公知の材料を用いることができ、コーティング剤の用途に合わせて、適宜選択して用いることができる。その材料としては、例えば、染料及び顔料などの着色剤；紫外線吸収剤、抗酸化剤、及び光安定剤などの耐久性向上剤；レベリング剤、消泡剤、芳香剤、抗菌剤、防かび剤、可塑剤、つや消し剤、顔料分散剤、沈降防止剤、光塩基発生剤、光酸発生剤、表面調整剤、及びチクソトロピック剤などを挙げることができる。さらに必要であれば、他のポリマー成分として、ポリオレフィン、アクリル樹脂、ポリエステル、ポリスチレン、及びポリウレタンなどの熱可塑性樹脂；エポキシ樹脂、フェノール樹脂、及びメラミン等の熱硬化性樹脂などをコーティング剤に含有させてもよい。また、アルコキシシリル基の反応性を上げるために、水及び塩酸などの酸性触媒、並びにアンモニア及びトリエチルアミンなどの塩基性触媒をコーティング剤に添加してもよい。上述したその他の成分は、予めコーティング剤に含有させておいてもよいし、コーティング剤を塗布する直前にコーティング剤に添加してもよい。
【００６７】
［コーティング剤の組成など］
コーティング剤中の各成分の含有量は、コーティング剤の用途に応じて、適宜設計されるが、例えば、Ａ−Ｂブロックコポリマーの含有量は、コーティング剤の全質量を基準として、１０〜８０質量％程度であることが好ましい。また、コーティング剤は、適度な流動性を示す程度の適度な粘度を有することが好ましく、コーティング剤の粘度は、例えば、１．０〜１００００ｍＰａ・ｓ程度であることが好ましい。
【００６８】
コーティング剤は、従来公知の方法で得られ、その製造方法は特に限定されない。前述したＡ−Ｂブロックコポリマー、及び必要に応じて用いられる各成分を配合した後、ディスパーなどの撹拌機にて良く混合して、場合によってはフィルターにて、粗大粒子、異物、及びゴミなどを除去して、コーティング剤を製造することができる。
【００６９】
＜コーティング剤の使用及び被膜＞
本発明の一実施形態のコーティング剤を用いて、被膜を作製することができる。コーティング剤を様々な物品である基材に塗布し、コーティング剤の乾燥及び反応により、被膜を形成することができる。コーティング剤を塗布する方法は、特に限定されない。例えば、スピンコート法、グラビアコート法、インクジェット法、スクリーン印刷法、ドクタープレード法、ロールコート法、ディップ法、スプレー法、フレキソ印刷法、及びリバースロールコーター法などにより、コーティング剤を基材に塗布することができる。
【００７０】
コーティング剤が塗布される基材としては、特に限定されず、例えば、光学材料分野、電気材料分野、建築材料分野、表示材料分野、エネルギー分野、分離機能材分野、及び医療材料分野などに使用される基材を挙げることができる。それらの分野における物品の表面コーティング剤や表面処理剤として、コーティング剤を好適に使用することができる。具体的には、基材の材質としては、ステンレス及び銅などの金属、ガラス、セラミック、無機酸化物、シリコン、木材、紙、ポリオレフィン及びナイロンなどのプラスチック材料、並びに炭素材料などが挙げられる。
【００７１】
コーティング剤を基材に塗布した後、そのコーティング剤層から、溶剤が揮発などにより除去されて、被膜が形成される。この際、コーティング剤中のＡ−ＢブロックコポリマーにおけるＢ鎖のポリマーブロックのアルコキシシリル基が、基材の表面と反応し、かつ自己架橋することで、Ｂ鎖のポリマーブロックが基材に密着し、かつ三次元網目構造を形成することができる。すなわち、本発明の一実施形態の被膜の製造方法は、基材にコーティング剤を塗布し、Ｂ鎖のポリマーブロックにおけるアルコキシシリル基を、基材の表面に反応させ、かつ、自己縮合させて被膜（親水性被膜）を形成するものである。
【００７２】
したがって、基材としては、その表面にヒドロキシ基を有しているものが好ましく、例えば、ガラス製やシリコン製の基材をそのまま使用することができ、また、それらの基材の表面に処理によってシラノール基を生成させたものを使用することができる。また、金属製の基材である場合には、その表面の金属酸化物をオゾンなどで還元してヒドロキシ基を生じさせたものが好ましい。木材や紙などの基材もそのまま使用できる可能性がある。さらには、セラミック、金属、及び炭素材料などの表面が不活性な基材の場合には、その基材の表面を予め酸化させた後、還元してヒドロキシ基を生じさせたものや、基材の表面にシリカ、アルミナ、及びジルコニアなどの処理を行い、ヒドロキシ基を付与させたものが好ましい。
【００７３】
Ａ−ＢブロックコポリマーにおけるＢ鎖のポリマーブロックが有するアルコキシシリル基の反応は、次のような反応によって行われると考えられる。すなわち、Ａ−Ｂブロックコポリマーの構造中のアルコキシシリル基が、熱や空気中の水分、又は必要に応じてコーティング剤に添加される水によって、アルコールとシラノール基となり、このシラノール基が脱水縮合し、また、基材表面のヒドロキシ基と脱水縮合すると考えられる。こうした反応によって、コーティング剤による被膜と基材との密着性を向上させ、かつ、三次元網目構造により、被膜の耐久性を向上させることができる。
【００７４】
より詳しく説明すると、基材の表面の活性水素官能基（好ましくはヒドロキシ基）と、Ｂ鎖におけるアルコキシシリル基の加水分解によるシラノール基との脱水縮合反応によって、Ａ−Ｂブロックコポリマーを基材に結合させることができる。また、Ａ−ＢブロックコポリマーにおけるＢ鎖は多数のアルコキシシリル基を有するポリマーブロックであることから、多点で基材表面と反応し、基材に対して優れた密着性を示す被膜が得られる。そしてさらに、Ｂ鎖は多数のアルコキシシリル基を有することから、基材だけでなく、自己架橋することによって、Ｂ鎖のポリマーブロックが三次元網目構造となって、被膜の耐久性をより向上させることができる。
【００７５】
このとき、Ａ−Ｂブロックコポリマーだけで基材と反応させてもよいが、必要に応じて、クロロシランやジアルコキシシリル基以上のアルコキシシリル基を有する低分子化合物であるアルコキシシリル化合物をコーティング剤に添加して、ゾルゲル法にて架橋構造をとってもよい。その際に使用する低分子化合物であるクロロシランやアルコキシシリル化合物は、特に限定されない。例えば、テトラクロロシラン、ジメチルジメトキシシラン、トリメトキシメチルシラン、ｎ−ヘキシルトリエトキシシラン、ヘキシメチルジシラザン、ビニルトリエトキシシラン、３−アミノプロピルトリエトキシシランなどが挙げられる。その量も特に限定されないが、好ましくは、Ａ−Ｂブロックコポリマー１００質量部に対して０〜５０質量部となるようにすればよい。
【００７６】
また、コーティング剤に、触媒を加えてアルコキシシリル基の反応を促進させてもよい。触媒としては、塩酸などの酸類；アンモニア；トリエチルアミンなどのアミン類；ジブチル錫ジラウレート、ジブチル錫オキシド、及びジブチル錫アセチルアセトナートなどの錫化合物；イソプロポキシチタンビスアセチルアセトナート及びテトライソプロポキシチタネートなどのチタン化合物などが挙げられる。
【００７７】
被膜を形成させるためのコーティング剤の乾燥温度は、特に限定されない。例えば、好ましくは５０〜３００℃、より好ましくは７０〜２５０℃、さらに好ましくは１００〜２３０℃である。乾燥時間としては、使用する溶剤の種類及び被膜の厚さなどによって適宜変更しうるが、例えば、１０分間〜３時間程度とすることができる。また、塗布したコーティング剤を数回に分けて乾燥してもよい。例えば、１回目の乾燥で溶剤を揮発させ、２回目の乾燥で、場合によっては、より高温として、アルコキシシリル基の反応を十分にさせるという方法をとることができる。
【００７８】
被膜の厚さは、特に限定されず、用途に応じて適宜設計される。被膜の厚さは、数ｎｍという単層膜であってもよいし、数十μｍという厚さであってもよい。
【００７９】
本発明の一実施形態の被膜の製造方法では、コーティング剤中のＡ−ＢブロックコポリマーのＡ鎖のポリマーブロックに、前述の（ａ３）第３級アミノ基を有するメタクリレートを使用する場合、上述の方法のほか、次のようにして被膜を製造することが好ましい。すなわち、その製造方法では、前述の（ａ３）第３級アミノ基を有するメタクリレートに由来する構成単位を少なくとも含むＡ鎖のポリマーブロックを含むＡ−Ｂブロックコポリマーを含有するコーティング剤を用いる。そして、そのコーティング剤を基材に塗布した後、又はさらに前述したＢ鎖におけるアルコキシシリル基による反応をさせた後、Ａ鎖のポリマーブロックにおける第３級アミノ基を前述の４級化剤により、第４級アンモニウム塩化させて被膜を形成することができる。このような方法によって、Ａ鎖のポリマーブロックに（ａ４）第４級アンモニウム塩基を有するメタクリレートに由来する構成単位を含むＡ−Ｂブロックコポリマーを含有するコーティング剤を用いて得られる被膜と同様の被膜を製造することができる。
【００８０】
前述の通り、第４級アンモニウム塩は、そのイオン性があることから、Ａ−Ｂブロックコポリマーを合成する際、第４級アンモニウム塩を溶解させるために、極性の高い溶媒を使用することが好ましい。一方、Ａ鎖のポリマーブロックを構成するモノマーに第３級アミノ基を有するメタクリレートを用いれば、好適に使用可能な溶媒の選択の幅を広げることができ、また、汎用性の高いモノマーを使用できる点でコストの観点からも有利である。
【００８１】
すなわち、（ａ３）第３級アミノ基を有するメタクリレートは、低極性の溶媒でも溶解することができる。そして、その（ａ３）に由来する構成単位を含むＡ−Ｂブロックコポリマーを含有するコーティング剤を基材に塗布して、第３級アミノ基を付与し、それを４級化剤で第４級アンモニウム塩化し、又は、（ａ４）第４級アンモニウム塩基を有するメタクリレートに由来する構成単位を含むＡ−Ｂブロックコポリマーを含有するコーティング剤を基材に塗布して第４級アンモニウム塩基を付与し、例えばビス（トリフルオロメタンスルホニル）イミドナトリウムなどの無機塩を添加して、塩交換させることができる。このような方法により、例えばメタクリロイルオキシエチルトリメチルアンモニウムビス（トリフルオロメタンスルホニル）イミドなどのようなモノマーを事前に用意する必要がなく、汎用性のモノマーを使用して、容易に上記のモノマーのような無機系のアニオンを有する第４級アンモニウム塩基を基材表面に導入することができる。
【００８２】
上述した第３級アミノ基を４級化剤で第４級アンモニウム塩化させて被膜を作製する方法としては、様々な方法を採ることができるが、その好適な具体例を以下に述べる。まず、上述の通り、第３級アミノ基をＡ鎖に有し、かつ、アルコキシシリル基をＢ鎖に有するＡ−Ｂブロックコポリマーを含有するコーティング剤を用意する。次いで、そのコーティング剤を基材に塗布し、被膜を作製する。このとき、Ｂ鎖におけるアルコキシシリル基による反応が十分に生じていなくても、次に行う４級化剤を用いた処理による第４級アンモニウム塩化を進行させることができ、乾燥被膜として得られていればよい。好ましくは、コーティング剤を基材に塗布した後、乾燥及び反応させることで、Ｂ鎖におけるアルコキシシリル基を基材の表面に反応させ、かつ、自己縮合させて被膜を形成させてから、４級化剤による処理を行うのが良い。
【００８３】
上述のように形成した被膜に、前述の４級化剤を接触させる処理を行う。具体的には、水、アルコール系溶剤、及びグリコール系溶剤などの極性が高い溶媒に溶解させた４級化剤を用いて、浸漬、塗布、又は噴霧などの手法により処理を行うことが好ましい。より好ましくは、４級化剤が溶媒に溶解した溶液に、被膜を設けた基材を浸漬させるのが良い。室温又は加温して、被膜における第３級アミノ基を第４級アンモニウム塩化する処理を行い、第４級アンモニウム塩化された被膜を得ることができる。さらに、その対イオンがハロゲンイオンである場合には、無機系の４級化剤の溶液に浸漬させることなどにより、アニオン交換が起こり、無機系のアニオンを対イオンとする第４級アンモニウム塩化による親水性被膜を得ることができる。この方法は、１種類の第３級アミノ基を有するメタクリレートに由来する構成単位を含むＡ−Ｂブロックコポリマーを用意することで、様々な対アニオンを形成させることができる点で有利である。また、４級化の処理後、水や溶剤で洗浄することで、工程などが煩雑な無機系アニオンを有する第４級アンモニウム塩を有するメタクリレートを予め調製する必要がなく、コスト、材料、及び環境の観点からも優位である。
【００８４】
以上のようにして、本発明の一実施形態の親水性被膜を物品に形成させることができる。この被膜の用途は特に限定されず、例えば、光学材料分野、電気材料分野、建築材料分野、表示材料分野、エネルギー分野、分離機能材分野、及び医療材料分野などが挙げられる。本発明の一実施形態の親水性被膜が付与された物品は、その親水性被膜により、水滴付着防止効果、防曇効果、流滴効果、帯電防止効果、及び防塵効果などの効果が長期的に持続し得る性質が付与される。好適な物品としては、例えば、台所、トイレ、及び浴槽などの家庭の水周りにおけるプラスチック成形品や鏡などを挙げることができる。また、フィルム状やシート状の好適な物品として、農業用フィルム、食品包装用フィルム、シュリンクフィルム、及び水滴付着防止保護シートなどを挙げることができる。さらに、被膜が親水性であることによって、水分を吸着して膨潤することができることから、その被膜によって、インク受容性を物品に付与することができる。そのため、今まで筆記やインクジェットインクでの印画が困難であった物品に、本発明の一実施形態の被膜を形成することによって、筆記や印画を行いやすくすることが可能となる。
【００８５】
以上詳述した本発明の一実施形態のコーティング剤、被膜、及び被膜の製造方法は、次のような構成をとることが可能である。
［１］Ａ鎖のポリマーブロック及びＢ鎖のポリマーブロックを含むＡ−Ｂブロックコポリマーを含有するコーティング剤であって、前記Ａ鎖のポリマーブロックは、（ａ１）ポリエチレングリコールモノメタクリレート、（ａ２）ポリエチレングリコールモノメチルエーテルメタクリレート、（ａ３）第３級アミノ基を有するメタクリレート、及び（ａ４）第４級アンモニウム塩基を有するメタクリレートからなる群より選ばれる少なくとも１種に由来する構成単位を含むとともに、反応性基であるアルコキシシリル基を含まず、数平均分子量が３０００〜５００００であり、かつ、分子量分布が１．５０以下であり、
前記Ｂ鎖のポリマーブロックは、反応性基であるアルコキシシリル基を有するメタクリレートに由来する構成単位を含むとともに、数平均分子量が５０００以下であり、かつ、前記Ａ−Ｂブロックコポリマーにおける反応性鎖として機能するものである、コーティング剤。
［２］前記（ａ１）ポリエチレングリコールモノメタクリレートの平均分子量が２００〜５０００である前記［１］に記載のコーティング剤。
［３］前記（ａ２）ポリエチレングリコールモノメチルエーテルメタクリレートの平均分子量が２００〜５０００である前記［１］又は［２］に記載のコーティング剤。
［４］前記Ａ−Ｂブロックコポリマーの分子量分布が１．６０以下である前記［１］〜［３］のいずれかに記載のコーティング剤。
［５］前記アルコキシシリル基を有するメタクリレートが、メタクリロキシプロピルトリアルコキシシランを含む前記［１］〜［４］のいずれかに記載のコーティング剤。
［６］前記Ａ−Ｂブロックコポリマーを構成するモノマーが、全てメタクリレート系モノマーである前記［１］〜［５］のいずれかに記載のコーティング剤。
［７］前記［１］〜［６］のいずれかに記載のコーティング剤を用いて作製された被膜。
［８］基材に、前記［１］〜［６］のいずれかに記載のコーティング剤を塗布し、前記Ｂ鎖のポリマーブロックにおける前記アルコキシシリル基を、前記基材の表面に反応させ、かつ、自己縮合させて被膜を形成する被膜の製造方法。
［９］前記コーティング剤が、前記（ａ３）第３級アミノ基を有するメタクリレートに由来する構成単位を少なくとも含む前記Ａ鎖のポリマーブロックを含む前記Ａ−Ｂブロックコポリマーを含有し、そのコーティング剤を前記基材に塗布した後、前記Ａ鎖のポリマーブロックにおける前記第３級アミノ基を４級化剤により第４級アンモニウム塩化させて前記被膜を形成する前記［８］に記載の被膜の製造方法。
【実施例】
【００８６】
以下、実施例及び比較例を挙げて、本発明の一実施形態のコーティング剤をさらに具体的に説明するが、そのコーティング剤は以下の実施例に限定されるものではない。なお、以下の文中において、「部」及び「％」との記載は、特に断らない限り、質量基準（それぞれ「質量部」及び「質量％」）である。
【００８７】
＜コーティング剤の製造＞
［実施例１］
撹拌機、逆流コンデンサー、温度計、及び窒素導入管を取り付けた反応容器に、プロピレングリコールモノメチルエーテルアセテート（以下、ＰＧＭＡｃと略記）１９０．２部、２−アイオド−２−シアノ−プロパン（以下、ＣＰ−１と略記）１．５６部、２，２’−アゾビスイソブチロニトリル（以下、ＡＩＢＮと略記）１．３部、Ｎ−アイオドコハクイミド（以下、ＮＩＳと略記）を０．１１部、平均分子量約４００のポリエチレングリコールモノメチルエーテルメタクリレート（以下、ＰＥＧＭＥＭＡ４００と略記）を１６０．０部入れ、窒素を流しながら７５℃で撹拌した。そして、５時間重合を行い、Ａ鎖のポリマーを合成した。得られた重合液をサンプリングしてアルミ皿にとり、１３０℃の乾燥機で恒量に達するまで乾燥して、固形分を測定し（この方法を「固形分測定法１」とする）、その重合転化率を算出したところ、９０％であった。また、得られた重合液をサンプリングして、ＧＰＣにて分子量を測定したところ、Ａ鎖のポリマーの数平均分子量（Ｍｎ）は８０００、分子量分布（ＰＤＩ）は１．２７であった。
【００８８】
次いで、得られた重合液に、３−メタクリロキシプロピルトリメトキシシラン（信越化学工業社製、商品名「ＫＢＭ−５０３」；以下、ＫＢＭ−５０３と略記）を２４．８部添加し、７５℃で、５時間重合を行い、Ｂ鎖を形成させた。重合後、ほぼ定量的に得られた。得られた重合液をサンプリングして、ＧＰＣにて分子量を測定したところ、Ｍｎは１１０００であり、ＰＤＩは１．４２であった。分子量がＡ鎖よりも大きくなっていることから、得られたポリマーは、Ａ鎖のポリマーブロック及びＢ鎖のポリマーブロックを含むＡ−Ｂブロックコポリマーとなっていると考えられる。ここで、Ｂ鎖の分子量については、Ａ−Ｂブロックコポリマー全体のＭｎ値から、Ａ鎖のポリマーブロックのＭｎ値を引くことによって算出した。この結果、Ｂ鎖のポリマーブロックのＭｎは３０００となった。以下、Ｂ鎖のＭｎは、このようにして算出した値である。
【００８９】
次いで、得られた重合液を冷却し、室温（２５℃；以下の室温も同じ）付近になったらトリメチルオルト酢酸（以下、ＴＭＡと略記）１．９部とＰＧＭＡｃ１．９部の混合物を添加し、撹拌後、取り出した。このように得られた樹脂溶液の固液分は、４９．０％であった。この固形分は、得られた樹脂溶液の一部をアルミ皿にサンプリングし、８０℃の真空乾燥機にて恒量に達するまで乾燥させて、その残分から算出した値である（この方法を「固形分測定法２」とする）。また、ガスクロマトグラフィーで残留モノマーを測定したが、ほとんど検出されなかった。得られた樹脂溶液をＰＧＭＡｃで固形分２０％に希釈して、Ａ−Ｂブロックコポリマーの溶液（これを「ＢＰ−１溶液」という）である、実施例１のコーティング剤を作製した。このようにして、ＰＥＧＭＥＭＡ４００に由来する構成単位を含むＡ鎖のポリマーブロックと、Ｂ鎖のポリマーブロックを含むＡ−Ｂブロックコポリマーを含有するコーティング剤を得た。
【００９０】
［実施例２］
上記反応容器に、ＰＧＭＡｃを１４７．８部、ＣＰ−１を１．５６部、ＡＩＢＮを１．３部、ＮＩＳを０．１１部、平均分子量約２００のポリエチレングリコールモノメタクリレート（以下、ＰＥＧＭＡ２００と略記）を４０．０部、平均分子量約４０００のポリエチレングリコールモノメチルエーテルメタクリレート（以下、ＰＥＧＭＥＭＡ４０００と略記）を４０．０部、メチルメタクリレート（以下、ＭＭＡと略記）を４０．０部入れ、窒素を流しながら７５℃で撹拌した。そして、５時間重合を行い、Ａ鎖のポリマーを合成した。得られた重合液の固形分を固形分測定法１にて固形分を測定し、重合転化率を算出したところ、８５％であった。また、得られた重合液をサンプリングして、ＧＰＣにて分子量を測定したところ、Ａ鎖のポリマーのＭｎは１２０００、ＰＤＩは１．３２であった。
【００９１】
次いで、得られた重合液にＫＢＭ−５０３を２４．８部添加し、７５℃で、５時間重合を行い、Ｂ鎖を形成させた。重合後、ほぼ定量的に得られた。得られた重合液をサンプリングして、ＧＰＣにて分子量を測定したところ、Ｍｎは１３９００であり、ＰＤＩは１．５５であった。この結果、Ｂ鎖のポリマーブロックのＭｎは１９００となった。
【００９２】
次いで、得られた重合液を冷却し、室温付近になったらＴＭＡ１．４７部とＰＧＭＡｃ１．４７部の混合物を添加し、撹拌後、取り出した。このように得られた樹脂溶液の上記固形分測定法２による固形分は、４９．３％であった。得られた樹脂溶液をＰＧＭＡｃで固形分２０％に希釈して、Ａ−Ｂブロックコポリマーの溶液（これを「ＢＰ−２溶液」という）である、実施例２のコーティング剤を作製した。このようにして、ＰＥＧＭＡ２００、ＰＥＧＭＥＭＡ４０００、及びＭＭＡのそれぞれに由来する構成単位を含むＡ鎖のポリマーブロックと、Ｂ鎖のポリマーブロックを含むＡ−Ｂブロックコポリマーを含有するコーティング剤を得た。
【００９３】
［実施例３］
上記反応容器に、ＰＧＭＡｃ１６３．５部、ＣＰ−１を１．５６部、ＡＩＢＮを１．３部、ＮＩＳを０．１１部、Ｎ，Ｎ−ジメチルアミノエチルメタクリレート（以下、ＤＭＡＥＭＡと略記）を６２．８部、ベンジルメタクリレート（以下、ＢｚＭＡ）を７０．４８部入れ、窒素を流しながら７５℃で撹拌した。そして、５時間重合を行い、Ａ鎖のポリマーを合成した。得られた重合液の固形分を固形分測定法１にて固形分を測定し、重合転化率を算出したところ、９２％であった。移動相（展開溶媒）として、臭化リチウム（ＬｉＢｒ）を０．１ｍｍｏｌ／Ｌ添加したジメチルホルムアミド（ＤＭＦ）を用いたＧＰＣにて分子量を測定したところ、Ａ鎖のポリマーのＭｎは１５０００、ＰＤＩは１．４４であった。
【００９４】
次いで、得られた重合液に、３−メタクリロキシプロピルトリエトキシシラン（信越化学工業社製、商品名「ＫＢＥ−５０３」；以下、ＫＢＥ−５０３と略記）を１４．５部添加し、７５℃で、５時間重合を行い、Ｂ鎖を形成させた。重合後、ほぼ定量的に得られた。得られた重合液をサンプリングして、移動相（展開溶媒）として、ＬｉＢｒを０．１ｍｍｏｌ／Ｌ添加したＤＭＦを用いたＧＰＣにて分子量を測定したところ、Ｍｎは１６２００であり、ＰＤＩは１．５５であった。この結果、Ｂ鎖の分子量は１２００となった。
【００９５】
次いで、得られた重合液を冷却し、室温付近になったらＴＭＡ１．６３部とＰＧＭＡｃ１．６３部の混合物を添加し、撹拌後、取り出した。このように得られた樹脂溶液の上記固形分測定法２による固形分は、４９．２％であった。得られた樹脂溶液の一部をサンプリングし、０．５部測りとり、トルエン／エタノール＝１／１（質量比）の混合液を１００ｍＬ加えて希釈し、０．１Ｎ塩化クロライド／イソプロパノール溶液を滴定液として、ブロモフェノールブルーを指示薬として、変色するまで滴定し、アミン価を求めたところ、ポリマー固形分換算で１４０．８ｍｇＫＯＨ／ｇであり、ほぼ理論通りであった。得られた樹脂溶液をＰＧＭＡｃで固形分２０％に希釈して、Ａ−Ｂブロックコポリマーの溶液（これを「ＢＰ−３溶液」という）である、実施例３のコーティング剤を得た。このようにして、ＤＭＡＥＭＡ、及びＢｚＭＡのそれぞれに由来する構成単位を含むＡ鎖のポリマーブロックと、Ｂ鎖のポリマーブロックを含むＡ−Ｂブロックコポリマーを含有するコーティング剤を得た。
【００９６】
［実施例４］
上記反応容器に滴下ロートを設置し、その容器内に、実施例３で得られたＢＰ−３溶液を１００．０部、Ｎ−メチルピロリドン（以下、ＮＭＰ）を１９２．８部入れた。次いで、別の反応容器にＮＭＰ１５．６部と塩化ベンジル１５．６部を混合して均一化し、滴下ロートに仕込んで、室温で１時間かけて滴下した。そして、８０℃に加温して、６時間反応させて、樹脂溶液を得た。得られた樹脂溶液をサンプリングし、実施例３で述べた方法と同様の方法でアミン価を測定したところ、２．６ｍｇＫＯＨ／ｇであった。この結果、ＢＰ−３溶液に含有されていたＡ−Ｂブロックコポリマーにおける第３級アミノ基が、塩化ベンジルでほとんど４級化されたと考えられる。また、得られた樹脂溶液を水に添加したところ、析出物がなく溶解した。これも第３級アミノ基が第４級アンモニウム塩化したためと考えられる。得られた樹脂溶液をサンプリングし、移動相（展開溶媒）として、ＬｉＢｒを０．１ｍｍｏｌ／Ｌ添加したＤＭＦを用いたＧＰＣにて分子量を測定したところ、Ｍｎは２１０００であり、ＰＤＩは１．４２であった。この樹脂溶液の調製には、実施例３で得られたＢＰ−３溶液（それに含まれるＡ−ＢブロックコポリマーのＢ鎖のＭｎは１２００である）を使用したため、Ａ鎖のポリマーブロックのＭｎは１９８００であると考えられる。得られた樹脂溶液の固形分を上記固形分測定法２で測定したところ、１９．６％であった。以上のようにして、Ａ−Ｂブロックコポリマーの溶液（これを「ＢＰ−４溶液」という）である、実施例４のコーティング剤を得た。
【００９７】
［比較例１］
上記反応容器に、ＰＧＭＡｃを１９０．２部、ＣＰ−１を１．５６部、ＡＩＢＮを１．３部、ＮＩＳを０．１１部、ＰＥＧＭＥＭＡ４００を１６０．０部、ＫＢＭ−５０３を２４．８部入れ、窒素を流しながら８０℃で撹拌し、９時間重合を行った。得られた重合液をサンプリングして、上記固形分測定法２で固形分を測定したところ、ほぼ定量的であり、また、ＧＰＣにて分子量を測定したところ、Ｍｎは１７３００、ＰＤＩは１．２５であった。得られた重合液を冷却し、ＴＭＡを２．８部添加し、撹拌後、取り出した。このようして得られた樹脂溶液の上記固形分測定法２による固形分は４９．８％であった。この樹脂溶液をＰＧＭＡｃで固形分２０％に希釈して、実施例１で使用したモノマーの種類及び使用量が共通するランダムコポリマーを含有する溶液（これを「ＲＰ−１溶液」という）である、比較例１のコーティング剤を得た。
【００９８】
［比較例２］
上記反応容器に、ＰＧＭＡｃを１３５．０部、ＣＰ−１を１．５６部、ＡＩＢＮを１．３部、ＮＩＳを０．１１部、ＰＥＧＭＥＭＡ４００を１３２．０部入れ、窒素を流しながら８０℃で撹拌し、９時間重合を行った。得られた重合液をサンプリングして、上記固形分測定法１で固形分を測定したところ、ほぼ定量的であり、また、ＧＰＣにて分子量を測定したところ、Ｍｎは９１００、ＰＤＩは１．１７であった。得られた重合液を冷却して取り出した。このようにして得られた樹脂溶液の上記固形分測定法２による固形分は４９．２％であった。この樹脂溶液をＰＧＭＡｃで固形分２０％に希釈して、比較例２のコーティング剤を作製した。この比較例２のコーティング剤は、実施例１で製造したコーティング剤中のＡ−ＢブロックコポリマーにおけるＡ鎖のポリマーブロックのみに対応する、アルコキシシリル基を有しないホモポリマーを含有する溶液（これを「ＨＰ−１溶液」という）である。
【００９９】
＜被膜の製造＞
実施例１〜４、並びに比較例１及び２のそれぞれについて、各コーティング剤を用いて被膜を作製した。具体的には、溶剤でよく洗浄したガラス板（８０ｍｍ四方、厚さ１ｍｍ）をスピンコーターにセットし、コーティング剤を最初３００ｒｐｍで５秒間、次いで１２００ｒｐｍで５秒間の条件でスピンコートした。次いで８０℃で１０分間プリベークを行った後、２３０℃で３０分間乾燥させた。このようにして、ガラス板に厚さ１．６μｍの被膜を形成したサンプル板を作製した。実施例１及び２、並びに比較例１及び２のサンプル板を、それぞれ、ＢＰ−１板、ＢＰ−２板、ＲＰ−１板、及びＨＰ−１板と称し、４枚ずつ用意した。また、実施例３及び４のサンプル板を、それぞれ、ＢＰ−３板、及びＢＰ−４板と称して８枚ずつ用意した。
【０１００】
［実施例５］
実施例４で得られたＢＰ−４溶液による被膜が形成されたガラス板（ＢＰ−４板）を、０．１％ビス（トリフルオロメタンスルホニル）イミドリチウム水溶液に２４時間浸漬させて、アニオン交換を行った。得られたガラス板を取り出し、イオン交換水でよく洗浄して、ドライヤーで送風乾燥した。このようにして、対イオンとして無機系のアニオンを有する第４級アンモニウム塩基を被膜に導入させたサンプル板（これをＢＰ−５板という）を作製した。フーリエ変換赤外分光光度計（ＦＴ−ＩＲ）を用いた全反射法（ＡＴＲ法）にて、サンプル板（ＢＰ−５板）の被膜表面の吸収スペクトルを測定した結果、ビス（トリフルオロメタンスルホニル）イミドアニオンのイミド基及びスルホニル基が確認され、イオン交換したと考えられる。
【０１０１】
［実施例６］
ヨウ化メチルが入った２００ｍＬビーカー上に、ＢＰ−３板を、その被膜がヨウ化メチルの液面に向く状態で載せて蓋をし、１０時間、室温で放置した。この作業により、ヨウ化メチルの蒸気で、ＢＰ−３板の被膜を構成するＡ−ＢブロックコポリマーにおけるＤＭＡＥＭＡに由来する構成単位中の第３級アミノ基を、第４級アンモニウム塩化させた。次いで、１０時間放置した後、ガラス基板をメタノールでよく洗浄し、乾燥した。このようにして、第３級アミノ基を有する被膜について４級化剤を使用し、その被膜に第４級アンモニウム塩基を導入させたサンプル板（これをＢＰ−６板という）を作製した。ＦＴ−ＩＲを用いたＡＴＲ法にて、サンプル板（ＢＰ−６板）の被膜表面の吸収スペクトルを測定した結果、ジメチルアミノエチル基で確認できる２７００〜２８００ｃｍ-1のピークが消滅し、第４級アンモニウム塩が確認され、イオン化したと考えられる。
【０１０２】
＜評価試験＞
作製した各サンプル板（ＢＰ−１〜６板、ＲＰ−１板、及びＨＰ−１板）を用いて、以下に示す試験を行った。なお、ブランク試験では、サンプル板の代わりに、何も処理されていないガラス板を溶剤でよく洗浄し、乾燥させた無処理のガラス板を用いた。また、各試験については、温度２３℃、相対湿度３０％の恒温室にて試験を行った。
【０１０３】
［接触角の測定］
サンプル板の被膜上に水を一滴垂らし、被膜に対する水滴の接触角を測定した。
【０１０４】
［耐水性試験］
サンプル板を８０℃の熱水に浸漬させた後に取り出し、水洗し、送風乾燥機で乾燥させて、被膜の残存状態を目視にて確認し、以下の評価基準にしたがって、耐水性を評価した。
Ａ（良好）：被膜にほとんど変化は見られなかった。
Ｃ（不良）：被膜がほとんど残っていなかった。
【０１０５】
［耐溶剤性試験］
サンプル板をテトラヒドロフランに１０分間浸漬させた後に取り出し、水洗して、送風乾燥機で乾燥させて、被膜の残存状態を目視にて確認し、上記の「耐水性試験」と同様の評価基準にしたがって、耐溶剤性を評価した。
【０１０６】
［水滴付着防止性の確認試験］
８０℃の熱水を入れたビーカー上にサンプル板を載せ、１５分後、サンプル板に付着した水滴の様子を観察し、以下の評価基準にしたがって、水滴付着防止性を評価した。
Ａ（良好）：水滴が玉にならず流れていた。
Ｂ（可）  ：水滴が大きな玉になっていた。
Ｃ（不良）：水滴が多数の小さな玉になっていた。
【０１０７】
以上の水滴試験の評価結果を表１に示す。
【０１０８】
2018177926.tif 000003
【０１０９】
実施例１〜６で得られた被膜（及びＢＰ−１〜６板）は、耐水性及び耐溶剤性がいずれも良好であり、優れた耐久性を有することが確認された。この結果は、これらの被膜に用いたコーティング剤中のＡ−Ｂブロックコポリマーにおけるアルコキシシリル基を有するＢ鎖とガラス板との反応による被膜の密着性向上、及びＢ鎖の自己縮合によるものと考えられる。また、実施例１〜６で得られた被膜（及びＢＰ−１〜６板）は、いずれもブランク（ガラス板）に比べて、水との接触角が小さく、親水性が付与されていることが確認され、その親水性から、水滴付着防止性を示すことが確認された。なかでも、実施例１、２、４、及び６で得られた被膜（ＢＰ−１板、ＢＰ−２板、ＢＰ−４板、ＢＰ−６板）は、水との接触角が非常に小さく、良好な親水性及び水滴付着防止性を有し、さらにその良好な水滴付着防止性により、防曇性を示すことが確認された。
【０１１０】
一方、比較例１で得られた被膜は、耐水性及び耐溶剤性が良好であり、良好な密着性を示したが、実施例に比べて、水との接触角が大きく、また、水滴付着防止性に劣る結果となり、親水性が不足していた。これは、アルコキシシリル基による架橋間の分子量が小さいために、十分な親水性を得ることができなかったと推測される。比較例２で得られた被膜は、その被膜に、Ａ鎖のポリマーブロックのみに対応するホモポリマーが使用されたために、そのポリマー鎖が十分な分子量であることで良好な親水性を示したものの、反応性基（アルコキシシリル基）を有していないために、ガラス板と反応できず、耐水性及び耐溶剤性が不良となり、耐久性が劣る結果になったものと考えられる。そのため、比較例２で得られた被膜は、良好な親水性を有するものの、水滴付着防止性の評価試験では、被膜が剥がれるという結果となった。
【０１１１】
［インク受容性］
実施例４で作製したＢＰ−４板の被膜表面に、顔料水性黒ペン（ゼブラ社製、商品名「水性マッキー」）にて筆記したところ、文字が滲むことなく、認識するのも問題なく、筆記できた。また、綿布でこすっても文字が擦れることがなく、綿布も汚れていなかった。被膜の表面に第４級アンモニウム塩基を有することで、水を吸収して膨潤し、インクの定着性を向上させたものと考えられる。なお、ブランクのガラス板の表面に同様に筆記を試みたところ、インクがほとんどはじいてしまい、筆記することができなかった。
【０１１２】
［抵抗値測定］
実施例５で作製したＢＰ−５板における被膜、及びブランクであるガラス板の表面について、高抵抗抵抗率計（三菱ケミカルアナリテック社製、商品名「ハイレスタＵＸ」）を使用して、表面抵抗値を測定した。その結果、ＢＰ−５板における被膜は、７×１０10Ω／□（ｓｑ．）であって、ブランクであるガラス板の表面は、１×１０14Ω／□（ｓｑ．）以上であった。よって、本発明の一実施形態のコーティング剤は、帯電防止性を有する被膜の形成に寄与できると考えられる。
【０１１３】
以上の通り、本発明の一実施形態コーティング剤は、良好な親水性及び耐久性を有する被膜を形成可能であることが確認された。
【産業上の利用可能性】
【０１１４】
本発明の一実施形態のコーティング剤は、良好な親水性及び耐久性を有する被膜を形成可能であることから、そのコーティング剤で処理された物品にて、親水性を示す様々な用途や分野で使用されうる物品を得ることができる。例えば、ステンレス及び銅などの金属、ガラス、セラミック、無機酸化物、シリコン、木材、紙、ポリオレフィン及びナイロンなどのプラスチック材料、並びに炭素材料などの基材の親水加工にコーティング剤を利用することができる。そして、基材がコーティング剤によって親水加工された物品を、例えば、光学材料分野、電気材料分野、建築材料分野、表示材料分野、エネルギー分野、分離機能材分野、及び医療材料分野などに利用することができる。
【図１】
2018177926.tif 000004